ДЕКОРАТИВНОЕ ПОКРЫТИЕ С ПЕРЕХОДОМ ОКРАСКИ ИЗ СИНЕЙ В КРАСНУЮ И СПОСОБ ЕГО ПОЛУЧЕНИЯ

1. Декоративное покрытие на поверхности алюминия или алюминиевого сплава со свойствами брэгговского отражателя с многослойной структурой на основе анодного оксида алюминия с циклическим изменением пористости в направлении нормали к поверхности декоративного покрытия, отличающееся тем, что расположение максимумов пористости в направлении нормали к поверхности декоративного покрытия обеспечивает для более 90% максимумов пористости, не превышающее 10% относительное отклонение положения максимума от расчетного значения положения минимумов функции, определяемой следующей формулой
1
2
где H – расстояние от верхней части покрытия по глубине в направлении нормали, α и α – константы.
1
2
-1
-1
2. Декоративное покрытие по п. 1, отличающееся тем, что α лежит в диапазоне от 0,003 до 0,0055 нм, а α лежит в диапазоне от 0,005 до 0,0085 нм.
3. Декоративное покрытие по п. 1, отличающееся тем, что в нижней части слоя анодного оксида алюминия или между анодным оксидом алюминия и алюминием/алюминиевым сплавом располагается слой, поглощающий прошедший через анодный оксид алюминия свет.
4. Декоративное покрытие по п. 1, отличающееся тем, что на поверхности анодного оксида алюминия располагаются дополнительные слои, выполняющие вспомогательные функции, включающие защитную, и/или укрепляющую, и/или антибликовую, и/или поглощающую, и/или антибактериальную, и/или гидрофобную, и/или олеофобную, причем данные слои могут полностью или частично проникать в каналы пористой структуры анодного оксида алюминия.
5. Способ получения декоративного покрытия по п. 1, заключающийся в анодировании алюминия или алюминиевого сплава при циклически изменяющемся напряжении, отличающийся тем, что профиль напряжения U задан от протекшей плотности заряда и вычисляется по формуле
1
2
1
2
где q – плотность заряда, U, U – нижняя и верхняя границы диапазона напряжений, соответственно, q, q – периоды синусоид.
1
2
6. Способ получения декоративного покрытия по п. 5, отличающийся тем, что q лежит в диапазоне от 0,319 до 0,331 Кл/см.
2
2
7. Способ получения декоративного покрытия по п. 5, отличающийся тем, что q лежит в диапазоне от 0,511 до 0,531 Кл/см.
1
2
8. Способ получения декоративного покрытия по п. 5, отличающийся тем, что U и U лежат в диапазоне от 5 В до 45 В.
9. Способ получения декоративного покрытия по п. 5, отличающийся тем, что анодирование проводят в растворяющих оксид алюминия электролитах, таких как водные или водно-органические растворы кислот, включая серную, ортофосфорную, селеновую, щавелевую, малоновую, янтарную, уксусную, и их смеси.
10. Способ получения декоративного покрытия по п. 5, отличающийся тем, что анодирование проводят в электролитах с концентрацией кислоты от 0,1 моль/л до 5 моль/л.
11. Способ получения декоративного покрытия по п. 5, отличающийся тем, что анодирование проводят при температуре от –20 °С до +40 °С при использовании водно-органических электролитов или при температуре от 0 °С до +40 °С при использовании водных растворов электролитов.
12. Способ получения декоративного покрытия по п. 5, отличающийся тем, что после формирования анодного оксида алюминия с циклическим изменением пористости в направлении нормали к поверхности декоративного покрытия диаметр пор увеличивают путем химического травления.
13. Способ получения декоративного покрытия по п. 5, отличающийся тем, что после формирования анодного оксида алюминия с циклическим изменением пористости в направлении нормали к поверхности декоративного покрытия дополнительно осуществляют формирование под и/или в нижней части слоя анодного оксида алюминия слоя, поглощающего прошедший через анодный оксид алюминия свет.
14. Способ получения декоративного покрытия по п. 13, отличающийся тем, что для формирования поглощающего свет слоя проводят электрохимическое осаждение наноструктур в поры анодного оксида алюминия.
15. Способ получения декоративного покрытия по п. 5, отличающийся тем, что после формирования анодного оксида алюминия с циклическим изменением пористости в направлении нормали к поверхности декоративного покрытия, на его поверхность наносят дополнительные слои, выполняющие вспомогательные функции, включающие защитную, и/или укрепляющую, и/или антибликовую, и/или поглощающую, и/или антибактериальную, и/или гидрофобную, и/или олеофобную, причем данные слои могут полностью или частично проникать в каналы пористой структуры анодного оксида алюминия.